(57)【要約】【課題】本発明は、０．１重量％以下という極低濃度のカーボンナノチューブをセラミック原料粒子表面へより均一に付着させることが可能であり、かつ高い導電性を付与することの可能な複合セラミックス材料粒子及びその製造方法を提供することを目的とする。【解決手段】複合セラミックス成形体の原料となる複合セラミックス材料粒子であって、セラミック原料粒子と、前記セラミック原料粒子に対して０．００１重量％以上０．１重量％以下のカーボンナノチューブとを含有し、１．０×１０８Ω・ｃｍ以下の体積抵抗率を有する。【選択図】なし【特許請求の範囲】
【請求項１】
複合セラミックス成形体の原料となる複合セラミックス材料粒子であって、
セラミック原料粒子と、前記セラミック原料粒子に対して０．００１重量％以上０．１重量％以下のカーボンナノチューブとを含有し、１．０×１０８Ω・ｃｍ以下の体積抵抗率を有することを特徴とする複合セラミックス材料粒子。
【請求項２】
前記カーボンナノチューブは、直径がφ８０ｎｍ以下で、かつ平均長さが１０μｍ以上２５０μｍ以下であることを特徴とする請求項１に記載の複合セラミックス材料粒子。
【請求項３】
前記セラミック原料粒子は、アルミナ、ジルコニア、窒化珪素、窒化アルミニウム、窒化ホウ、炭化珪素、フェライト、酸化亜鉛、酸化チタンのうち、少なくとも１種以上の材料を含むことを特徴とする請求項１または２記載の複合セラミックス材料粒子。
【請求項４】
前記セラミック原料粒子は、平均粒子径がφ１００μｍ以下であることを特徴とする請求項１記載の複合セラミックス材料粒子。
【請求項５】
複合セラミックス成形体の原料となる複合セラミックス材料粒子の製造方法であって、
少なくともセラミック原料粒子と、カーボンナノチューブと、該カーボンナノチューブを分散させる分散剤と、溶媒と、を含む混合スラリーを作製する工程と、
耐圧容器内に前記混合スラリーを供給した後、前記混合スラリーを撹拌しながら前記耐圧容器内に二酸化炭素を供給する二酸化炭素供給工程と、
を有することを特徴とする複合セラミックス材料粒子の製造方法。
【請求項６】
前記耐圧容器内に二酸化炭素を供給後、前記耐圧容器内の前記二酸化炭素が亜臨界または超臨界状態を維持可能な温度及び圧力に保持する工程と、
前記耐圧容器外へ前記二酸化炭素を排出させる工程と、
を有することを特徴とする請求項５記載の複合セラミックス材料粒子の製造方法。
【請求項７】
前記分散剤として、合成ポリマー、界面活性剤、蛋白質、ＤＮＡ、ペプチド、有機アミン化合物よりなる群のうち、少なくとも１つ以上の材料を含むものを用いることを特徴とする請求項５または６記載の複合セラミックス材料粒子の製造方法。
【請求項８】
前記溶媒として、水、メタノール、エタノール、イソプロピルアルコール、ｎ−ブチルアルコール、プロプレングリコール、ジエチルエーテル、ジメチルエーテル、エチルメチルエーテル、エチレングリコール、メチルエチルケトン、シクロヘキサン、シクロヘキサノン、ｎ−ヘキサン、トルエン、ベンゼン、アセトン、クロロホルム、ジメチルホルムアミド、酢酸、酢酸エチル、ジクロロメタンよりなる群のうち、少なくとも１種以上の材料を含むものを用いることを特徴とする請求項５ないし７のうち、いずれか１項記載の複合セラミックス材料粒子の製造方法。
【請求項９】
前記二酸化炭素として、液化二酸化炭素を用いることを特徴とする請求項５ないし８のうち、いずれか１項記載の複合セラミックス材料粒子の製造方法。
【請求項１０】
前記耐圧容器外へ排出された前記二酸化炭素を回収する二酸化炭素回収工程と、
前記耐圧容器内に、回収した前記二酸化炭素を供給する工程と、
を有することを特徴とする請求項６ないし９のうち、いずれか１項記載の複合セラミックス材料粒子の製造方法。
【請求項１１】
前記二酸化炭素回収工程において、回収された前記二酸化炭素に随伴される溶媒及び分散剤のうち、少なくとも１つの回収量を測定する工程を有し、
前記二酸化炭素供給工程では、前記回収量に基づいて、前記耐圧容器に供給する前記二酸化炭素の量を調整することを特徴とする請求項１０記載の複合セラミックス材料粒子の製造方法。
【請求項１２】
前記回収した二酸化炭素を液化させた後、前記耐圧容器内に供給することを特徴とする請求項１０または１１記載の複合セラミックス材料粒子の製造方法。
【発明の詳細な説明】
【技術分野】
【０００１】
本発明は、セラミック原料粒子及びカーボンナノチューブを含む複合セラミックス材料粒子及びその製造方法に関する。
【背景技術】
【０００２】
カーボンナノチューブは、炭素原子で構成される一層或いは多層のグラフェンシートが筒状に巻かれたチューブ状の材料である。
カーボンナノチューブは、グラフェンシートの巻き方や、チューブの直径、結晶性などのカーボンナノチューブ自体の形状によって異なる特性を有しており、電気特性、機械特性、及び比重といった材料自体の特徴が金属材料と比較して極めて魅力のある材料として期待されている。
【０００３】
カーボンナノチューブと他の材料とを組み合わせて複合材料を作製する上でカーボンナノチューブの機械的及び電気的特性を有効活用するためには、カーボンナノチューブと他の材料とを均一に混合することが重要となる。
【０００４】
例えば、カーボンナノチューブが分散された液状物質と固体材料とを混合する場合、カーボンナノチューブが１本１本独立した状態で分散した液状物質（これを「分散液」という）を利用することが必要となる。
しかし、カーボンナノチューブは、ファンデルワールス力によって互いに引き合う性質を有するため、カーボンナノチューブ同士のバンドル（束）や凝集体が形成されてしまう。
【０００５】
カーボンナノチューブの製造方法としては、触媒と原料ガスとを同時に反応器に投入して、カーボンナノチューブを合成する熱ＣＶＤを用いた気相合成法や、基材の上に触媒を塗布した基板に原料ガスを投入してカーボンナノチューブを合成する基板合成法等が知られている。
【０００６】
シリコンや酸化シリコン等の極めて平滑な表面に触媒を塗布して、基板合成法を用いて、カーボンナノチューブを合成する場合、カーボンナノチューブが高密度に基板上に成長することでお互いのカーボンナノチューブが寄り添い、垂直配向したカーボンナノチューブを形成することができる。
【０００７】
基板合成法で生成されたカーボンナノチューブは、その直径や層数、長さが均一で、結晶性が高いため、欠陥が極めて少ない。
また、気相合成法により製造されたカーボンナノチューブと比較して、カーボンナノチューブの長さが長く結晶性が高いため、カーボンナノチューブと他の材料とを用いて複合材料を形成する際、複合材料の導電性、熱伝導性、及び機械強度を向上でき、かつ線膨張を抑制できる。
【０００８】
特にカーボン材料とセラミックスとからなる複合セラミックス成形体は、電子部品や自動車部品等の多くの分野において様々な用途で利用が期待される。
複合セラミックス成形体の特性には、帯電防止のための導電性、高耐熱熱伝導材料としての熱伝導性等が必要とされる。
【０００９】
従来の複合セラミックス成形体に導電性或いは熱伝導性を付与する際には、フィラーとしてカーボンブラック、ケッチェンブラック、カーボンファイバー、カーボンナノチューブ等の球状あるいは繊維状の炭素材料をセラミックスに添加する技術検討がなされている（例えば、特許文献１〜３参照。）。
【００１０】
ところで、セラミックスとしての特性を失わず、かつ、フィラーとしてのカーボン材料の特性を付与するためには、極力少ないフィラー添加濃度での特性付与が求められる。
【００１１】
これまでに技術検討されている様々な複合セラミックス成形体の中では、カーボンナノチューブをフィラーに用いた複合セラミックス成形体が、最もフィラー添加濃度が少ない。
しかし、フィラーとして使用されるカーボンナノチューブは、分散性が良い線維長１０μｍ以下が主流であり、該カーボンナノチューブを用いて導電性を得るための添加濃度は１重量％以上必要となっている。
【００１２】
さらに、セラミックス原料（セラミック原料粒子）とカーボンナノチューブとを均一に分散させる際、ボールミル等の強せん断力を利用した分散を使用するため、せん断力を受けたカーボンナノチューブはさらに短く切断される。このため、セラミックス中に分散されたカーボンナノチューブ間の接触が困難になり、導電性能を発現するための障害となっている。
【００１３】
特許文献４では、水を溶媒とし、分散剤を使用した分散レベルの高いカーボンナノチューブ含有分散液と、セラミックス原料と、をポットミルにて混合してスラリー化させ、該スラリーをスタラーで撹拌しながら溶媒を乾燥することでセラミックス複合原料粉末を獲ている。
【００１４】
さらには、このセラミックス複合原料粉末を成形し焼成する際に、分散剤が気化する温度で長時間保持することで分散剤の除去を行っている。特許文献４には、上記方法で得られた導電性セラミックス成形品が、カーボンナノチューブの添加濃度が０．１重量％という最も低い添加濃度で、静電除去・帯電防止性能（１．０×１０４〜９．９×１０８Ω・ｃｍ）を発現している。
【先行技術文献】
【特許文献】
【００１５】
【特許文献１】特開２００６−１０３９９４号公報
【特許文献２】特開２００６−２２５２０５号公報
【特許文献３】特開２００６−３１５９８３号公報
【特許文献４】特開２０１０−１８９２１４号公報
【発明の概要】
【発明が解決しようとする課題】
【００１６】
ところで、カーボンナノチューブは価格が高いため、添加濃度を極力抑えて材料コストを抑えることが望まれている。
そのためには、カーボンナノチューブを均一に分散させて、極力、低濃度で高導電性及び高熱伝導性を得ることが必要となる。
【００１７】
上記特許文献１〜４において、複合セラミックス成形品として導電性を得るために必要となるカーボンナノチューブの添加濃度は、０．１重量％よりも高い。
加えて、カーボンナノチューブを添加する対象となるセラミック原料粒子の粒子径が、比較的小さい値に限定されてしまうという問題がある。
【００１８】
この理由は、セラミック原料粒子の粒子径が大きくなると、複合セラミックス成形体を製造する際の焼結時において接合部分面積が小さくなり、これにより接合部分面積に対するカーボンナノチューブの面積占有率が大きくなるため、カーボン材料の凝集や局所集中が生じ、これが原因で結合不良が生じ、複合セラミックス成形品の成形不良に繋がるためである。
【００１９】
そこで、本発明は、０．１重量％以下という極低濃度のカーボンナノチューブをセラミック原料粒子表面へより均一に付着させることが可能であり、かつ高い導電性を付与することの可能な複合セラミックス材料粒子及びその製造方法を提供することを目的とする。
【課題を解決するための手段】
【００２０】
上記課題を解決するため、請求項１に係る発明によれば、複合セラミックス成形体の原料となる複合セラミックス材料粒子であって、セラミック原料粒子と、前記セラミック原料粒子に対して０．００１重量％以上０．１重量％以下のカーボンナノチューブとを含有し、１．０×１０８Ω・ｃｍ以下の体積抵抗率を有することを特徴とする複合セラミックス材料粒子が提供される。
【００２１】
また、請求項２に係る発明によれば、前記カーボンナノチューブは、直径がφ８０ｎｍ以下で、かつ平均長さが１０μｍ以上２５０μｍ以下であることを特徴とする請求項１に記載の複合セラミックス材料粒子が提供される。
【００２２】
また、請求項３に係る発明によれば、前記セラミック原料粒子は、アルミナ、ジルコニア、窒化珪素、窒化アルミニウム、窒化ホウ、炭化珪素、フェライト、酸化亜鉛、酸化チタンのうち、少なくとも１種以上の材料を含むことを特徴とする請求項１または２記載の複合セラミックス材料粒子が提供される。
【００２３】
また、請求項４に係る発明によれば、前記セラミック原料粒子は、平均粒子径がφ１００μｍ以下であることを特徴とする請求項１記載の複合セラミックス材料粒子が提供される。
【００２４】
また、請求項５に係る発明によれば、複合セラミックス成形体の原料となる複合セラミックス材料粒子の製造方法であって、少なくともセラミック原料粒子と、カーボンナノチューブと、該カーボンナノチューブを分散させる分散剤と、溶媒と、を含む混合スラリーを作製する工程と、耐圧容器内に前記混合スラリーを供給した後、前記混合スラリーを撹拌しながら前記耐圧容器内に二酸化炭素を供給する二酸化炭素供給工程と、を有することを特徴とする複合セラミックス材料粒子の製造方法が提供される。
【００２５】
また、請求項６に係る発明によれば、前記耐圧容器内に二酸化炭素を供給後、前記耐圧容器内の前記二酸化炭素が亜臨界または超臨界状態を維持可能な温度及び圧力に保持する工程と、前記耐圧容器外へ前記二酸化炭素を排出させる工程と、を有することを特徴とする請求項５記載の複合セラミックス材料粒子の製造方法が提供される。
【００２６】
また、請求項７に係る発明によれば、前記分散剤として、合成ポリマー、界面活性剤、蛋白質、ＤＮＡ、ペプチド、有機アミン化合物よりなる群のうち、少なくとも１つ以上の材料を含むものを用いることを特徴とする請求項５または６記載の複合セラミックス材料粒子の製造方法が提供される。
【００２７】
また、請求項８に係る発明によれば、前記溶媒として、水、メタノール、エタノール、イソプロピルアルコール、ｎ−ブチルアルコール、プロプレングリコール、ジエチルエーテル、ジメチルエーテル、エチルメチルエーテル、エチレングリコール、メチルエチルケトン、シクロヘキサン、シクロヘキサノン、ｎ−ヘキサン、トルエン、ベンゼン、アセトン、クロロホルム、ジメチルホルムアミド、酢酸、酢酸エチル、ジクロロメタンよりなる群のうち、少なくとも１種以上の材料を含むものを用いることを特徴とする請求項５ないし７のうち、いずれか１項記載の複合セラミックス材料粒子の製造方法が提供される。
【００２８】
また、請求項９に係る発明によれば、前記二酸化炭素として、液化二酸化炭素を用いることを特徴とする請求項５ないし８のうち、いずれか１項記載の複合セラミックス材料粒子の製造方法が提供される。
【００２９】
また、請求項１０に係る発明によれば、前記耐圧容器外へ排出された前記二酸化炭素を回収する二酸化炭素回収工程と、前記耐圧容器内に、回収した前記二酸化炭素を供給する工程と、を有することを特徴とする請求項６ないし９のうち、いずれか１項記載の複合セラミックス材料粒子の製造方法が提供される。
【００３０】
また、請求項１１に係る発明によれば、前記二酸化炭素回収工程において、回収された前記二酸化炭素に随伴される溶媒及び分散剤のうち、少なくとも１つの回収量を測定する工程を有し、前記二酸化炭素供給工程では、前記回収量に基づいて、前記耐圧容器に供給する前記二酸化炭素の量を調整することを特徴とする請求項１０記載の複合セラミックス材料粒子の製造方法が提供される。
【００３１】
また、請求項１２に係る発明によれば、前記回収した二酸化炭素を液化させた後、前記耐圧容器内に供給することを特徴とする請求項１０または１１記載の複合セラミックス材料粒子の製造方法が提供される。
【発明の効果】
【００３２】
本発明の複合セラミックス材料粒子の製造方法によれば、０．００１重量％以上０．１重量％以下と非常に少ない添加濃度（極低濃度）のカーボンナノチューブをセラミック原料粒子表面へより均一に付着させることができ、かつ高い導電性を付与することができる。
【図面の簡単な説明】
【００３３】
【図１】本発明の実施の形態に係る複合セラミックス材料粒子の製造方法を実施する際に使用する複合セラミックス材料粒子製造装置の概略構成を示す模式図である。
【図２】第１ないし第６の複合セラミックス成形体に含まれるカーボンナノチューブ添加濃度と第１ないし第６の複合セラミックス成形体の体積抵抗率との関係を示すグラフである。
【発明を実施するための形態】
【００３４】
以下、図面を参照して本発明を適用した実施の形態について詳細に説明する。なお、以下の説明で用いる図面は、本発明の実施形態の構成を説明するためのものであり、図示される各部の大きさや厚さや寸法等は、実際の複合セラミックス材料粒子製造装置の寸法関係とは異なる場合がある。
【００３５】
（実施の形態）
始めに、本実施の形態の複合セラミックス材料粒子について説明する。
本実施の形態の複合セラミックス材料粒子は、複合セラミックス成形体の原料であり、セラミック原料粒子と、カーボンナノチューブと、を含む。
【００３６】
セラミック原料粒子は、アルミナ、ジルコニア、窒化珪素、窒化アルミニウム、窒化ホウ、炭化珪素、フェライト、酸化亜鉛、酸化チタンのうち、少なくとも１種以上の材料を含む粒子である。
セラミック原料粒子としては、例えば、平均粒子径がφ１００μｍ以下（より好ましくは、φ１０μｍ以下）の粒子を用いることが好ましい。これにより、複合セラミックス成形体を容易に形成することができる。
セラミック原料粒子の形状は、例えば、略球形にすることができる。なお、略球形とされたセラミック原料粒子の表面に、多少の凹凸や角部、平面が存在してもよい。
【００３７】
カーボンナノチューブは、単分散状態とされている。つまり、複雑に絡み合った凝集体ではなく、凝集状態よりも広い間隔でカーボンナノチューブが個々に存在し、凝集状態よりも広い間隔で存在する複数のカーボンナノチューブ同士が互いに１点または数点の箇所で接触し、複数のカーボンナノチューブ同士で網目構造を形成している。
このようなネットワークを構成するカーボンナノチューブは、セラミック原料粒子の表面に付着するようにして存在している。
【００３８】
例えば、セラミック原料粒子としてアルミナ粒子を用いる場合、カーボンナノチューブの一部は、アルミナ粒子間に存在している。この場合、アルミナ粒子同士は、粒界層を介して互いに結合している。すなわち、アルミナ粒子の間には、粒界層が介在し、アルミナ粒子同士が粒界層を介して結合している。
【００３９】
カーボンナノチューブとしては、例えば、直径がφ８０ｎｍ以下で、かつ平均長さが１０μｍ以上２５０μｍ以下のものを用いることができる。カーボンナノチューブは、セラミック原料粒子に対して０．００１重量％以上０．１重量％以下の濃度とされている。
【００４０】
このように、カーボンナノチューブの含有量を、セラミック原料粒子に対して０．００１重量％以上０．１重量％以下と非常に少ない添加濃度（極低濃度）のカーボンナノチューブをセラミック原料粒子表面へより均一に付着させることで、複合セラミックス材料粒子に高い導電性（言い換えれば、１．０×１０８Ω・ｃｍ以下の体積抵抗率）を付与することができると共に、破壊靱性値も高くすることができる。
【００４１】
図１は、本発明の実施の形態に係る複合セラミックス材料粒子の製造方法を実施する際に使用する複合セラミックス材料粒子製造装置の概略構成を示す模式図である。
ここで、複合セラミックス材料粒子を製造する複合セラミックス材料粒子製造装置１０の構成について、図１を参照しながら説明する。
【００４２】
図１を参照するに、複合セラミックス材料粒子製造装置１０は、耐圧容器１１と、筐体１２と、第１の攪拌機１３と、ヒーター１４と、エントレーナ貯蔵タンク１５と、エントレーナ供給ライン１６と、第１のポンプ１８と、第１の開閉弁１９と、混合スラリー攪拌容器２２と、第２の攪拌機２４と、混合スラリー供給ライン２６と、第２のポンプ２８と、第２の開閉弁２９と、温度センサ３２と、圧力計３３と、液化二酸化炭素用ボンベ３５と、第１の二酸化炭素供給ライン３７と、バッファタンク３８と、第３の開閉弁３９と、第２の二酸化炭素供給ライン４１と、第３のポンプ４３と、第１のチラー４４と、第３の開閉弁４６と、流量計４７と、二酸化炭素回収ライン５１と、圧力調整弁５２と、第４のポンプ５３と、第２のチラー５４と、第４の開閉弁５６と、気液分離槽５８と、液相回収ライン６１と、第５の開閉弁６２と、複合セラミックス材料粒子回収ライン６４と、複合セラミックス材料粒子回収容器６５と、第５のポンプ６６と、を有する。
【００４３】
耐圧容器１１は、筐体１２内に収容されている。耐圧容器１１は、エントレーナ供給ライン１６、及び混合スラリー供給ライン２６と接続されている。
耐圧容器１１内には、必要に応じてエントレーナ供給ライン１６を介してエントレーナが供給されると共に、混合スラリー供給ライン２６を介して、溶媒、分散剤、及びカーボンナノチューブを含むカーボンナノチューブ含有分散液、及びセラミック原料粒子を含む混合スラリーが供給される。
【００４４】
耐圧容器１１は、第１の二酸化炭素供給ライン３７と接続されている。耐圧容器１１内には、攪拌により、混合スラリーが十分に混合された後、第１の二酸化炭素供給ライン３７を介して二酸化炭素が供給される。
該二酸化炭素としては、液化二酸化炭素、気液混合の二酸化炭素、気体の二酸化炭素のいずれかを用いることができる。
【００４５】
筐体１２は、耐圧容器１１及びヒーター１４を収容している。筐体１２としては、例えば、ヒーターボックスを用いることができる。
第１の攪拌機１３は、回転軸１３Ａと、インペラ１３Ｂと、を有する。回転軸１３Ａは、その一端が耐圧容器１１の底板部１１Ａを貫通している。回転軸１３Ａの一端は、耐圧容器１１の底部に配置されている。
【００４６】
インペラ１３Ｂは、回転軸１３Ａの一端に設けられている。インペラ１３Ｂは、回転軸１３Ａが駆動装置（図示せず）により回転させられることで、耐圧容器１１内に存在する混合スラリーを混合する。インペラ１３Ｂとしては、例えば、プロペラ、パドル、タービン等を用いることができる。
なお、図１では、インペラ１３Ｂの一例として、プロペラを図示している。
【００４７】
ヒーター１４は、耐圧容器１１を加熱するための加熱機構である。ヒーター１４は、耐圧容器１１の側壁と筐体１２の側壁との間に位置する空間に配置されている。ヒーター１４は、複合セラミックス材料粒子を製造後に耐圧容器１１を加熱することで、耐圧容器１１内に存在する二酸化炭素を、二酸化炭素回収ライン５１を構成する第１の回収ライン５１−１に回収しやすくするためのものである。
【００４８】
エントレーナ貯蔵タンク１５は、筐体１２の外側に配置されている。エントレーナ貯蔵タンク１５は、エントレーナを貯蔵するためのタンクである。エントレーナ貯蔵タンク１５は、エントレーナを耐圧容器１１内に供給可能な状態で、エントレーナ供給ライン１６を介して、耐圧容器１１と接続されている。
【００４９】
エントレーナ供給ライン１６は、一端がエントレーナ貯蔵タンク１５の底部と接続され、他端が耐圧容器１１の上部と接続されている。エントレーナ供給ライン１６は、エントレーナ貯蔵タンク１５内のエントレーナを耐圧容器１１内に供給するためのラインである。
第１のポンプ１８は、筐体１２とエントレーナ貯蔵タンク１５との間に位置するエントレーナ供給ライン１６に設けられている。第１のポンプ１８は、エントレーナ供給ライン１６を介して、エントレーナ貯蔵タンク１５内に貯蔵されたエントレーナを耐圧容器１１内に供給する。
【００５０】
第１の開閉弁１９は、筐体１２と第１のポンプ１８との間に位置するエントレーナ供給ライン１６に設けられている。第１の開閉弁１９は、エントレーナ貯蔵タンク１５内に貯蔵されたエントレーナを耐圧容器１１内に供給する際に開とされ、それ以外は、閉とされる。
【００５１】
混合スラリー攪拌容器２２は、筐体１２の外側に配置されている。混合スラリー攪拌容器２２では、溶媒、カーボンナノチューブ、分散剤が混合されることで、カーボンナノチューブ含有分散液が作製され、その後、セラミック原料粒子が添加、攪拌されることで、混合スラリーが作製される。
【００５２】
第２の攪拌機２４は、回転軸２４Ａと、インペラ２４Ｂと、を有する。回転軸２４Ａは、その一端が混合スラリー攪拌容器２２の底板部２２Ａを貫通している。回転軸２４Ａの一端は、耐圧容器１１の底部に配置されている。
インペラ２４Ｂは、回転軸２４Ａの一端に設けられている。インペラ２４Ｂは、回転軸２４Ａが駆動装置（図示せず）により回転させられることで、混合スラリー攪拌容器２２内に存在する混合スラリーを混合する。インペラ２４Ｂとしては、例えば、プロペラ、パドル、タービン等を用いることができる。
なお、図１では、インペラ２４Ｂの一例として、プロペラを図示している。
【００５３】
混合スラリー供給ライン２６は、一端が混合スラリー攪拌容器２２の底部と接続され、他端が耐圧容器１１の下部（底部に近い下部）と接続されている。混合スラリー供給ライン２６は、混合スラリー攪拌容器２２内で混合された混合スラリーを耐圧容器１１内に供給するためのラインである。
【００５４】
第２のポンプ２８は、筐体１２と混合スラリー攪拌容器２２との間に位置する混合スラリー供給ライン２６に設けられている。第２のポンプ２８は、混合スラリー供給ライン２６を介して、混合スラリー攪拌容器２２内で混合された混合スラリーを耐圧容器１１内に供給する。
【００５５】
第２の開閉弁２９は、筐体１２と第２のポンプ２８との間に位置する混合スラリー供給ライン２６に設けられている。第２の開閉弁２９は、混合スラリー攪拌容器２２内で混合された混合スラリーを耐圧容器１１内に供給する際に開とされ、それ以外は、閉とされる。
【００５６】
温度センサ３２は、耐圧容器１１内の上部の温度を計測するためのものである。圧力計３３は、耐圧容器１１内の上部の圧力を計測するためのものである。
液化二酸化炭素用ボンベ３５は、二酸化炭素供給ライン３７を介して、バッファタンク３９と接続されている。液化二酸化炭素用ボンベ３５内には、液化二酸化炭素が充填されている。
【００５７】
第１の二酸化炭素供給ライン３７は、その一端が液化二酸化炭素用ボンベ３５と接続されており、他端がバッファタンク３８と接続されている。第１の二酸化炭素供給ライン３７は、液化二酸化炭素用ボンベ３５内に充填された液化二酸化炭素をバッファタンク３８に供給するためのラインである。
【００５８】
バッファタンク３８は、液化二酸化炭素用ボンベ３５の近傍に配置されている。バッファタンク３８は、第１の二酸化炭素供給ライン３７を介して、液化二酸化炭素用ボンベ３５と接続されている。
バッファタンク３８は、液化二酸化炭素用ボンベ３５から供給された液化二酸化炭素を一時貯蔵するタンクであると共に、二酸化炭素回収ライン５１により回収され、かつ第２のチラー５４により冷却されることで液化した二酸化炭素を一時的に貯蔵するタンクとして機能する。
【００５９】
第３の開閉弁３９は、第１の二酸化炭素供給ライン３７に設けられている。第３の開閉弁３９は、液化二酸化炭素用ボンベ３５内に充填された液化二酸化炭素をバッファタンク３８に供給する際に開とされ、それ以外は、閉とされる。
第２の二酸化炭素供給ライン４１は、その一端がバッファタンク３８と接続されており、他端が耐圧容器１１内の上部に配置されている。第２の二酸化炭素供給ライン４１は、バッファタンク３８内に貯蔵された二酸化炭素を耐圧容器１１内の上部に供給する。
【００６０】
第３のポンプ４３は、バッファタンク３８と筐体１２との間に位置する第２の二酸化炭素供給ライン４１に設けられている。第３のポンプ４３は、バッファタンク３８に充填された二酸化炭素を耐圧容器１１内に輸送する。
第１のチラー４４は、バッファタンク３８と第３のポンプ４３との間に位置する第２の二酸化炭素供給ライン４１に設けられている。第１のチラー４４は、バッファタンク３８から第２の二酸化炭素供給ライン４１に供給された二酸化炭素を冷却することで、二酸化炭素を液化させる。
【００６１】
第３の開閉弁４６は、第３のポンプ４３と筐体１２との間に位置する第２の二酸化炭素供給ライン４１に設けられている。第３の開閉弁４６は、バッファタンク３８内に充填された二酸化炭素をバッファタンク３８に供給する際に開とされ、それ以外は、閉とされる。
【００６２】
流量計４７は、第３のポンプ４３と第３の開閉弁４６との間に位置する第２の二酸化炭素供給ライン４１に設けられている。流量計４７は、耐圧容器１１内に所定の流量で二酸化炭素が供給されているか確認するためのものである。
二酸化炭素の供給時には、流量計５８の数値が所定の数値となるように、第３のポンプ４３を用いて、耐圧容器１１内への二酸化炭素の供給速度が所定の供給速度となるように調整する。
【００６３】
二酸化炭素回収ライン５１は、第１の回収ライン５１−１と、第２の回収ライン５１−２と、を有する。
第１の回収ライン５１−１は、その一端が耐圧容器１１内の上部に配置されており、他端が気液分離槽５８内の上部に配置されている。第１の回収ライン５１−１は、耐圧容器１１内から排気される二酸化炭素を気液分離槽５８内に回収するためのラインである。
【００６４】
耐圧容器１１内から排気された二酸化炭素には、溶媒及び分散剤が随伴される。このため、気液分離槽５８内には、二酸化炭素の他に、溶媒及び分散剤が回収される。
また、気液分離槽５８内に回収された溶媒及び分散剤は、気液分離槽５８の下部に移動する。
【００６５】
第２の回収ライン５１−２は、その一端が気液分離槽５８内の上部に配置されており、他端がバッファタンク３８と接続されている。第２の回収ライン５１−２は、気液分離槽５８内に回収された二酸化炭素をバッファタンク３８内に輸送するためのラインである。
【００６６】
圧力調整弁５２は、第１の回収ライン５１−１に設けられている。圧力調整弁５２は、第１の回収ライン５１−１を介して、気液分離槽５８内に輸送される二酸化炭素の圧力を減圧するための弁である。
第４のポンプ５３は、第２の回収ライン５１−２に設けられている。第４のポンプ５３は、気液分離槽５８内に回収された二酸化炭素をバッファタンク３８に輸送するためのポンプである。
【００６７】
第２のチラー５４は、第４のポンプ５３と気液分離槽５８との間に位置する第２の回収ライン５１−２に設けられている。第２のチラー５４は、気液分離槽５８内から供給される二酸化炭素を冷却することで、二酸化炭素を液化させる。
第４の開閉弁５６は、バッファタンク３８と第４のポンプ５３との間に位置する第２の回収ライン５４に設けられている。
第４の開閉弁５６は、気液分離槽５８内に回収され、かつ第２のチラー５４により冷却された二酸化炭素をバッファタンク３８に供給する際に開とされ、それ以外は、閉とされる。
【００６８】
液相回収ライン６１は、気液分離槽５８の底部と接続されている。液相回収ライン６１は、回収した二酸化炭素に随伴された溶媒及び分散剤のうちの少なくとも１つを回収するためのラインである。
例えば、液相回収ライン６１を介して、分散剤を回収した場合、複合セラミックス材料粒子を製造する際に該分散剤を再利用する。
【００６９】
第５の開閉弁６２は、気液分離槽５８の近傍に位置する液相回収ライン６１に設けられている。第５の開閉弁６２は、気液分離槽５８内に存在する溶媒及び分散剤のうちの少なくとも１つを取り出す際に開とされ、それ以外は、閉とされる。
【００７０】
複合セラミックス材料粒子回収ライン６４は、その一端が耐圧容器１１の底部と接続されており、他端が複合セラミックス材料粒子回収容器６５と接続されている。
【００７１】
複合セラミックス材料粒子回収容器６５は、耐圧容器１１内で生成された複合セラミックス材料粒子Ｃ（具体的には、セラミック原料粒子の表面にカーボンナノチューブが固定された粒子）を回収するための容器である。
複合セラミックス材料粒子回収容器６５には、複合セラミックス材料粒子回収ライン６４を介して、複合セラミックス材料粒子Ｃが輸送される。
【００７２】
第５のポンプ６６は、筐体１２と複合セラミックス材料粒子回収容器６５との間に位置する複合セラミックス材料粒子回収ライン６４に設けられている。
第５のポンプ６６は、複合セラミックス材料粒子回収ライン６４を介して、耐圧容器１１内で生成された複合セラミックス材料粒子Ｃを輸送する。
【００７３】
次に、図１に示す複合セラミックス材料粒子製造装置１０を用いた本実施の形態の複合樹脂成形体の製造方法について説明する。
【００７４】
（第１工程）
先ず、第１工程では、溶媒にカーボンナノチューブを分散させたカーボンナノチューブ含有分散液を作成する。具体的には、混合スラリー攪拌容器２２に、溶媒、カーボンナノチューブ、分散剤を供給し、第２の攪拌機２４にて混合する。
【００７５】
溶媒としては、水又は有機溶媒を用いることができる。有機溶媒としては、例えば、水、メタノール、エタノール、イソプロピルアルコール、ｎ−ブチルアルコール、プロプレングリコール、ジエチルエーテル、ジメチルエーテル、エチルメチルエーテル、及びエチレングリコール、メチルエチルケトン、シクロヘキサン、シクロヘキサノン、ｎ−ヘキサン、トルエン、ベンゼン、アセトン、クロロホルム、ジメチルホルムアミド、酢酸、酢酸エチル、ジクロロメタンを用いることができる。
以下、本実施の形態では、溶媒が水である水分散液（カーボンナノチューブ含有分散液）を用いた場合について説明する。
【００７６】
カーボンナノチューブとしては、例えば、直径がφ５０ｎｍ以下、より好ましくはφ２０ｎｍ以下であって、平均長さが１０μｍ以上２５０μｍ以下が好ましく、５０μｍ以上１５０μｍ以下がより好ましい。
【００７７】
なお、平均長さが１０μｍ以上２５０μｍ以下の長尺のカーボンナノチューブは、例えば、周知の基板合成法（具体的には、例えば、特開２００７−２２２８０３「カーボンナノ構造物成長用触媒、カーボンナノ構造物の製造方法、同製造用原料ガスとキャリアガス及び同製造装置」に開示されたカーボンナノ構造物の製造方法を参照）により、容易に製造することが可能である。
以下では、カーボンナノチューブとして、平均長さが１０μｍ以上２５０μｍ以下の長尺のカーボンナノチューブを用いた場合を例に挙げて説明する。
【００７８】
分散剤は、特に限定されるものではなく、溶媒の種類に適した分散剤を適宜選択することができる。具体的には、分散剤としては、例えば、合成ポリマー、界面活性剤、蛋白質、ＤＮＡ、ペプチド、有機アミン化合物よりなる群のうち、少なくとも１つ以上の材料を含む分散剤を用いることができる。
【００７９】
上記合成ポリマーとしては、例えば、ポリビニルピロリドン、ポリアニリンスルホン酸等を用いることができる。
また、上記界面活性剤としては、例えば、ドデシル硫酸ナトリウム（ＳＤＳ）及びドデシルベンゼン硫酸ナトリウム（ＳＤＢＳ）、３−［（３−Ｃｈｏｌａｍｉｄｏｐｒｏｐｙｌ）ｄｉｍｅｔｈｙｌａｍｍｏｎｉｏ］ｐｒｏｐａｎｅｓｕｌｆｏｎａｔｅ（ＣＨＡＰＳ）、３−［（３−Ｃｈｏｌａｍｉｄｏｐｒｏｐｙｌ）ｄｉｍｅｔｈｙｌａｍｍｏｎｉｏ］−２−ｈｙｄｒｏｘｙｐｒｏｐａｎｅｓｕｌｆｏｎａｔｅ（ＣＨＡＰＳＯ）等を用いることができる。
【００８０】
分散剤としては、添加する対象となるセラミック原料粒子の成形温度よりも沸点が低いものを選択して使用することが望ましい。
【００８１】
分散剤の添加量は、カーボンナノチューブとして長さが１０μｍ以下のカーボンナノチューブを使用する場合、分散剤とカーボンナノチューブとの重量比率が１：１程度とするのに対し、長尺のカーボンナノチューブ場合には重量比率で５：１〜５０：１程度とする必要がある。
【００８２】
このように、適正な分散剤を適度な量添加することにより、溶媒分散が比較的困難な長尺のカーボンナノチューブを使用する場合においても、均一に分散されたカーボンナノチューブ含有分散液を得ることができる。
【００８３】
（第２工程）
第２工程は、第１工程でカーボンナノチューブ含有分散液に、セラミック原料粒子を添加して、攪拌する工程である。
具体的には、混合スラリー攪拌容器２２に収容したカーボンナノチューブ含有分散液を攪拌機で混合させながら、セラミック原料粒子を添加する。
【００８４】
以下、本実施の形態では、セラミック原料粒子の一例として、アルミナ粒子を用いた場合について説明する。
カーボンナノチューブ含有分散液中に存在するカーボンナノチューブは、第２工程において添加されたアルミナ粒子が近くに存在すると、アルミナ粒子の表面に緩やかに吸着を開始する。
【００８５】
これはアルミナ粒子の表面が親水性を有するためであり、水に分散できる分散剤をまとったカーボンナノチューブは、分散剤の効果を受け、アルミナ粒子の表面に吸着されるからである。
すなわち、長尺のカーボンナノチューブを水に分散させた分散液に、アルミナ粒子を混合することにより、カーボンナノチューブが均一性を損なうことなくアルミナ粒子の表面に分散することになる。
【００８６】
ここで、上記第１工程及び第２工程において、混合スラリー攪拌容器２２中の温度、カーボンナノチューブ含有分散液中のカーボンナノチューブの分散濃度、アルミナ粒子の添加速度及びカーボンナノチューブ含有分散液中のアルミナ粒子の分散濃度について最適な条件を選択することにより、高い分散状態を維持しつつアルミナ粒子の表面に長尺のカーボンナノチューブを吸着させることができる。
以上の第１工程から第２工程を実施することにより、アルミナ粒子（セラミック原料粒子）と、カーボンナノチューブと、を含む混合スラリーを作製することができる。
【００８７】
本実施の形態では、セラミック原料粒子の一例としてアルミナ粒子を用いた場合を例に挙げて説明したが、セラミック原料粒子は、アルミナ粒子に限定されるものではない。
セラミック原料粒子としては、例えば、ジルコニア、窒化珪素、窒化アルミニウム、窒化ホウ、炭化珪素、フェライト、酸化亜鉛、酸化チタン等を用いることができる。
セラミック原料粒子の平均粒径は、例えば、表面積を充分に確保可能な大きさが好ましい。具体的には、セラミック原料粒子の平均粒径は、例えば、φ１００μｍ以下（より好ましくは、φ１０μｍ以下）が好ましい。
【００８８】
（第３工程）
第３工程は、上記第２工程で作製した混合スラリーに、耐圧容器１１内の温度を二酸化炭素が亜臨界または超臨界状態となる温度を維持しながら、二酸化炭素を特定の速度で供給し、耐圧容器１１内に二酸化炭素を満たす工程である。
【００８９】
具体的には、図１に示すように、先ず、混合スラリー攪拌容器２２から混合スラリー供給ライン２６を介して所定量の混合スラリーを耐圧容器１１に供給する。次に、耐圧容器１１内を第１の攪拌機１３によって攪拌しながら、バッファタンク３８から第２の二酸化炭素供給ライン４１を介して二酸化炭素を耐圧容器１１に供給する。
該二酸化炭素としては、液化二酸化炭素、気液混合の二酸化炭素、気体とされた二酸化炭素のうちのいずれかを用いることができるが、本実施の形態では、二酸化炭素の一例として、液化二酸化炭素を用いた場合を例に挙げて説明する。
【００９０】
このように、液体二酸化炭素を攪拌しながら耐圧容器１１の液相（混合スラリー）に供給することにより、混合スラリー中のカーボンナノチューブの表面から分散剤が剥離し始める。また、耐圧容器１１内に供給される液化二酸化炭素の供給量が増加するにつれて、液相中の溶媒の濃度が減少するとともに、液体二酸化炭素濃度の割合が増加するため、セラミック原料粒子の表面に配位する溶媒が減少する。
【００９１】
なお、ここでの「超臨界状態」とは、臨界点以上の温度及び圧力にある物質状態のことをいう。また、二酸化炭素の場合の「超臨界状態」とは、温度が３１．１℃以上及び圧力が７２．８気圧以上の状態のことをいう。また、ここでの「亜臨界状態」とは、臨界点以上の圧力及び臨界点以下の温度にある状態のことをいう。
【００９２】
さらに、長尺のカーボンナノチューブの表面から剥離した分散剤及び溶媒は、二酸化炭素中に溶け込む。
これにより、カーボンナノチューブは不安定な分散状態とされ、ファンデルワールス力を主体とした力によって、アルミナ粒子の表面に吸着し、安定な状態となる。また、混合スラリーに液化二酸化炭素を攪拌しながら供給するため、長尺のカーボンナノチューブとアルミナ粒子が均一に分散され、カーボンナノチューブがアルミナ粒子上において重力方向に偏ることが抑制される。これにより、アルミナ粒子の略全表面において均一にカーボンナノチューブを吸着させることができる。
【００９３】
具体的には、得られる複合セラミックス材料粒子において、カーボンナノチューブの添加濃度０．０５重量％以下で体積抵抗率１．００×１０８Ω・ｃｍ以下の高い導電性を達成できる。
【００９４】
なお、実際には、二酸化炭素供給工程において、長尺カーボンナノチューブに付着した全ての分散剤を剥離させることは困難であり、一部の分散剤が長尺カーボンナノチューブに付着した状態で残存する。
【００９５】
（第４工程）
第４工程は、混合スラリーに供給した液体二酸化炭素が亜臨界又は超臨界を維持できる温度及び圧力に保持しながら、分散剤及び溶媒が溶け込んだ二酸化炭素を排出する工程である。
具体的には、ヒーター１４を用いて耐圧容器１１を加熱することで、耐圧容器１１内に存在する二酸化炭素が亜臨界または超臨界状態となる温度及び圧力とし、その後、該温度及び圧力を所定時間保持する。
【００９６】
これにより、カーボンナノチューブの表面から分散剤が取り除かれる。これにより、耐圧容器１１内に複合セラミックス材料粒子が形成される。
また、溶媒が二酸化炭素に溶け込んで排出されるため、第４工程の処理時間を適正に設けることで、耐圧容器１１内の複合セラミックス材料粒子から溶媒を略全量取り除くことも可能である。
【００９７】
（第５工程）
第５工程は、第４工程の状態を維持しながら、超臨界又は亜臨界二酸化炭素雰囲気内に、分散剤と親和力のあるエントレーナを添加する工程である。
具体的には、エントレーナ供給ライン１６に設けられた第１の開閉弁１９を開放し、図示しない流量計によって所定量のエントレーナを耐圧容器１１内に供給する。
耐圧容器１１内に供給されたエントレーナは、混合スラリー内に残存する分散剤を溶解し、さらに二酸化炭素に分散剤と共に溶解し、第１の回収ライン５１−１を介して、耐圧容器１１内に存在する分散剤を気液分離槽５８に輸送する。
【００９８】
このように、耐圧容器１１内にエントレーナを供給することで、アルミナ粒子に吸着したカーボンナノチューブの表面から、残存した分散剤を効率良く剥離させることが可能となる。したがって、高い導電性を有した複合セラミックス材料粒子を得ることができる。
上記エントレーナとしては、例えば、カーボンナノチューブ含有分散液の作製時に使用した溶媒を用いることができる。具体的なエントレーナとしては、例えば、カーボンナノチューブ含有分散液を作製する際に使用する水を用いることができる。
【００９９】
なお、上記エントレーナの供給は、必須の工程ではなく、必要に応じて実施すればよい。時間を要するが第４工程を維持することでカーボンナノチューブに付着した分散剤を十分に除去することができる。
【０１００】
（第６工程）
第６工程は、二酸化炭素を耐圧容器１１外に排出させる工程である。具体的には、圧力調整弁５２を操作することで、耐圧容器１１の内部を減圧（脱圧）して、第１の回収ライン５１−１を介して、耐圧容器１１内に存在する二酸化炭素を気液分離槽５８内に移動させる。
【０１０１】
このように、亜臨界状態又は超臨界状態にある二酸化炭素を使用することにより、アルミナ粒子の表面にカーボンナノチューブを吸着させる第４工程の終了後において、減圧という簡便な操作により二酸化炭素を完全に除去することができる。
【０１０２】
また、気液分離槽５８内に移動した二酸化炭素は、第２の回収ライン５１−２、第２のチラー５４、第４のポンプ５３、及び第４の開閉弁５６を介して、バッファタンク３８に輸送され、複合セラミックス材料粒子の製造に再利用される。
このように、二酸化炭素を再利用することで、複合セラミックス材料粒子の製造コストを低減できる。
【０１０３】
また、耐圧容器１１内に存在する二酸化炭素を気液分離槽５８内に移動させることで、該二酸化炭素に随伴されて、耐圧容器１１内に存在するカーボンナノチューブから剥離された分散剤及び溶媒が気液分離槽５８内に輸送される。
気液分離槽５８内に輸送された分散剤及び溶媒は、析出させることで、液相回収ライン６１を介して、回収することができる。
回収した分散剤及び溶媒は、再利用することが可能なため、複合セラミックス材料粒子の製造コストを低減できる。
【０１０４】
また、液相回収ライン６１に、分散剤及び溶媒のうち、少なくとも1種の濃度を測定する濃度計（図示せず）を設けてもよい。
このように、液相回収ライン６１に濃度計（図示せず）を設けることにより、分散剤及び溶媒のうち、少なくとも1種の回収量を測定（算出）することが可能となる。
これにより、上記測定した回収量と二酸化炭素の供給速度との関係から、気液分離槽５８からバッファタンク３８に供給する二酸化炭素の供給量をフィードバック制御することができる。
【０１０５】
（第７工程）
第７工程は、複合セラミックス材料粒子回収ライン６４、第５のポンプ６６、及びろ過装置（図示せず）を介して、耐圧容器１１内に収容された混合スラリー中に存在する複合セラミックス材料粒子Ｃを、複合セラミックス材料粒子回収容器６５内に回収する。
この段階の複合セラミックス材料粒子Ｃを構成するセラミック原料粒子には、分散剤および溶媒が微量に付着している。このため、後述する工程で、複合セラミックス材料粒子から分散剤及び溶媒を除去する。
【０１０６】
但し、第４工程もしくは第５工程にて、十分な二酸化炭素の排出処理時間を設けた場合、混合スラリー中の溶媒はなくなるため、この場合、耐圧容器１１を開放し、耐圧容器１１内から直接、複合材料粒子Ｃを取り出してもよい。
【０１０７】
（第８工程）
次いで、真空電気炉（図示せず）内に、溶媒及び分散剤が付着した複合セラミックス材料粒子Ｃを収容させる。
次いで、該真空電気炉内を真空とし、溶媒及び分散剤が付着した複合セラミックス材料粒子Ｃを加熱することで、溶媒及び分散剤が付着した複合セラミックス材料粒子Ｃから溶媒を気化させる。
これにより、溶媒をほとんど含んでいない複合セラミックス材料粒子Ｃ（本実施の形態の複合セラミックス材料粒子）が製造される。
【０１０８】
なお、第３の工程において、混合スラリーに含まれる分散剤１ｍｇに対して、二酸化炭素を０．２５ｇ／ｍｉｎ以下の供給速度で供給することが好ましい。分散剤がゆっくりとカーボンナノチューブから剥離するため、カーボンナノチューブの凝集を抑制することが可能となる。
これにより、カーボンナノチューブの添加濃度が低い場合でも、セラミック原料粒子の表面全体に均一にカーボンナノチューブを固定化することが可能となる。
また、混合スラリーを攪拌する際、超音波攪拌装置を用いる必要が無く、簡便な方法でセラミック原料粒子の表面にカーボンナノチューブを固定化することが可能となる。
【０１０９】
つまり、簡便な方法により、少量のカーボンナノチューブを用いて複合セラミックス材料粒子に高い導電性を付与することができ、かつ複合セラミックス材料粒子の生産性を向上させることができる。
【０１１０】
また、カーボンナノチューブ同士が凝集した状態でセラミック原料粒子の表面への付着が抑制されるため、セラミック原料粒子の表面が黒色を帯びることを抑制できる。
【０１１１】
また、上記方法で製造された複合セラミックス材料粒子は、カーボンナノチューブがセラミック原料粒子の表面に均一に分散されており、カーボンナノチューブがセラミック原料粒子の表層略全体に極薄い厚みで固着されている。
このため、カーボンナノチューブの添加量が少ない場合でも、セラミック原料粒子の表面において効率的にネットワーク（導電性網）を形成することが可能となる。
【０１１２】
また、複合セラミックス材料粒子の表面にカーボンナノチューブを固着させた後、導電性を妨げている分散剤を取り除くことにより、カーボンナノチューブの添加量が少ない場合でも、カーボンナノチューブ同志の導電パスが有効に作用する。
したがって、上記方法で製造された複合セラミックス材料粒子は、カーボンナノチューブが持つ高い電気伝導性、熱伝導性及び強度特性を発揮できる。
【０１１３】
より具体的には、本実施の形態の複合セラミックス材料粒子の製造方法により製造された複合セラミックス材料粒子Ｃは、カーボンナノチューブがセラミック原料粒子に対して０．１質量％以下、好ましくは０．０５質量％以下、より好ましくは０．０１質量％以下といった少ない含有量で、１．０×１０８Ω・ｃｍ以下の体積抵抗率を実現できる。
【０１１４】
（第９工程）
次に、本実施の形態の複合セラミックス成形体の製造方法について説明する。
第９工程は、第１工程から第８工程までの処理を行うことによって得られた複合セラミックス材料を加圧成形する工程である。
具体的には、第８工程で得られた複合セラミックス材料粒子を金型内に充填し、成型する。
【０１１５】
（第１０工程）
第１０工程は、成形した複合セラミックス材料粒子を焼成する工程である。具体的には、成形された複合セラミックス材料粒子Ｃを、セラミック原料粒子の成形に適した温度で焼成する。
【０１１６】
上述した第９工程及び第１０工程によって、本実施の形態の複合セラミックス成形体（図示せず）が製造される。このような方法で製造された複合セラミックス成形体は、少量のカーボンナノチューブの添加で高い導電性を示すものとなる。
【０１１７】
上記方法により製造された複合セラミックス成形体は、セラミック原料粒子及びカーボンナノチューブを含み、カーボンナノチューブがセラミック原料粒子に対して０．１質量％以下、好ましくは０．０５質量％以下、より好ましくは０．０１質量％以下といった少ない含有量で、１．０×１０８Ω・ｃｍ以下の体積抵抗率を実現できる。
また、上記方法により製造された複合セラミックス成形体は、複合セラミックス成形体の内部にカーボンナノチューブに由来する導電性網が形成されるため、高い導電性を有する。
【０１１８】
なお、複合セラミックス成形体の態様は、特に限定されるものではなく、実用時に最適な形態を適宜選択することができる。複合セラミックス成形体としては、導電性が付与された様々なセラミックス成形加工品を提供できる。
【０１１９】
以上、本発明の好ましい実施の形態について詳述したが、本発明はかかる特定の実施の形態に限定されるものではなく、特許請求の範囲内に記載された本発明の要旨の範囲内において、種々の変形・変更が可能である。
【０１２０】
（実験例１）
実験例１では、まず、水を溶媒とし、分散剤に両性イオン界面活性剤を使用した長尺カーボンナノチューブ（平均直径φ１４ｎｍ、平均長さ８５μｍ）のカーボンナノチューブ含有分散液を作製した。
この時のカーボンナノチューブ含有分散液重量に対するカーボンナノチューブ添加濃度は、０．１重量％、０．０５重量％、０．０１重量％、０．００５重量％、０．００１重量％、０．０００５重量％の６水準の分散液を作製し、それぞれに対する分散剤の重量比率はカーボンナノチューブ重量％の１５倍とした。
【０１２１】
次いで、図１に示す複合セラミックス材料粒子製造装置１０を用いて、カーボンナノチューブ含有分散液を１００ｇ充填し、セラミック原料粒子として普通粒アルミナ（日本軽金属株式会社製Ａ２１、平均粒径７０μｍ）を１００ｇ添加し、撹拌することで、混合スラリーを作製した。
これにより、上記混合スラリー内におけるセラミック原料粒子に対するカーボンナノチューブの添加濃度は０．１重量％、０．０５重量％、０．０１重量％、０．００５重量％、０．００１重量％、０．０００５重量％の６水準となった。
【０１２２】
次いで、作製した混合スラリーを耐圧容器１１内に供給し、さらに耐圧容器１１内に、供給速度１０ｃｃ／ｍｉｎで液化二酸化炭素を供給して、複合セラミックス材料粒子を製造した。
【０１２３】
これにより、カーボンナノチューブ添加濃度０．１重量％の複合セラミックス材料粒子（以下、「第１の複合セラミックス材料粒子」という）と、カーボンナノチューブ添加濃度０．０５重量％の複合セラミックス材料粒子（以下、「第２の複合セラミックス材料粒子」という）と、カーボンナノチューブ添加濃度０．０１重量％の複合セラミックス材料粒子（以下、「第３の複合セラミックス材料粒子」という）と、カーボンナノチューブ添加濃度０．００５重量％の複合セラミックス材料粒子（以下、「第４の複合セラミックス材料粒子」という）と、カーボンナノチューブ添加濃度０．００１重量％の複合セラミックス材料粒子（以下、「第５の複合セラミックス材料粒子」という）と、カーボンナノチューブ添加濃度０．０００５重量％の複合セラミックス材料粒子（以下、「第６の複合セラミックス材料粒子」という）と、を製造した。
【０１２４】
次いで、第１ないし第６の複合セラミックス材料粒子を用いて、第１の複合セラミックス材料粒子よりなる複合セラミックス成形体（以下、「第１の複合セラミックス成形体」という）と、第２の複合セラミックス材料粒子よりなる複合セラミックス成形体（以下、「第２の複合セラミックス成形体」という）と、第３の複合セラミックス材料粒子よりなる複合セラミックス成形体（以下、「第３の複合セラミックス成形体」という）と、第４の複合セラミックス材料粒子よりなる複合セラミックス成形体（以下、「第４の複合セラミックス成形体」という）と、第５の複合セラミックス材料粒子よりなる複合セラミックス成形体（以下、「第５の複合セラミックス成形体」という）と、第６の複合セラミックス材料粒子よりなる複合セラミックス成形体（以下、「第６の複合セラミックス成形体」という）と、を製造した。
【０１２５】
以下、具体的な、第１ないし第６の複合セラミックス材料粒子の製造方法、第１ないし第６の複合セラミックス成形体の製造方法、及び第１ないし第６の複合セラミックス成形体の体積抵抗率の測定方法について、順次説明する。
【０１２６】
次に、第１の複合セラミックス材料粒子の製造方法について説明する。
始めに、特開２００７−２２２８０３「カーボンナノ構造物成長用触媒、カーボンナノ構造物の製造方法、同製造用原料ガスとキャリアガス及び同製造装置」に開示されたカーボンナノ構造物の製造方法を用いて、シリコン基板上に長尺カーボンナノチューブ（平均直径１４ｎｍ、平均長さ８５μｍ）を作製した。さらに、作製した長尺カーボンナノチューブをシリコン基板から剥離し、粉末状の長尺カーボンナノチューブとして回収した。
【０１２７】
次いで、ビーカーに水を９９．８４ｇ、分散剤として両性イオン界面活性剤を１５０ｍｇ、添加濃度０．１重量％とされた粉末状の長尺カーボンナノチューブを充填し、超音波分散機（株式会社エスエムテー社製のＵＬＴＲＡ  ＳＯＮＩＣ  ＨＯＭＯＧＥＮＩＺＥＲ  ＵＨ−５０、出力：５０Ｗ、周波数：２０ｋＨｚ）にて３０分の分散液作製処理を実施し、１００ｇのカーボンナノチューブ含有分散液を得た。
【０１２８】
次いで、混合スラリー攪拌容器２２内に、１００ｇのカーボンナノチューブ含有分散液を供給し、第２の攪拌機２４を用いて、カーボンナノチューブ含有分散液を攪拌しながら、５分間かけてゆっくりと１００ｇの普通粒アルミナ（日本軽金属株式会社製Ａ２１、平均粒径７０μｍ）を１００ｇ添加して、カーボンナノチューブ含有分散液とセラミック原料粒子とを含む混合スラリーを作製した。
【０１２９】
次いで、耐圧容器１１内に、上記混合スラリーを２００ｇ供給した後、第１の攪拌機１３により混合スラリーを攪拌させながら、かつ、耐圧容器１１内の温度をヒーター１４により、６５℃に調整維持し、二酸化炭素を１０ｃｃ／ｍｉｎの供給速度で８０分間供給して、合計約８００ｇの二酸化炭素を充填した。この時、耐圧容器１１内の圧力は、約２５ＭＰａであった。
【０１３０】
次いで、継続して第１の撹拌機１３を動かしながら、耐圧容器１１内に二酸化炭素をさらに継続して２時間供給した。
このとき、圧力調整弁５２を調整することで、第１の回収ライン５１−１を介して、二酸化炭素と、二酸化炭素中に溶け込んだ溶媒及び分散剤と、が混ざった気液混合ガスを排出しながら二酸化炭素の供給を行った。
【０１３１】
二酸化炭素の供給開始から２時間経過後、二酸化炭素の供給を停止し、耐圧容器１１内の圧力が大気圧になるように、圧力調整弁５２を調整することで、第１の回収ライン５１−１を介して、耐圧容器１１内の気液混合ガスを排出した。
その後、耐圧容器１１内に残留した溶媒、及び複合セラミックス材料粒子を含む混合スラリーを、第５のポンプ６６を使用して複合セラミックス材料粒子回収容器６５へと移送した。
【０１３２】
第１の回収ライン５１−１に排出された気液混合ガスは、気液分離槽５８に導入され、気体である二酸化炭素と、溶媒及び分散剤を含む液体とに分離した。そして、気体である二酸化炭素は、液化して再利用した。また、溶媒及び分散剤を含む液体は、溶媒を乾燥させて分散剤のみを回収して、分散剤を再利用した。
【０１３３】
複合セラミックス材料粒子回収容器６５へ移送された混合スラリーを、図示していないろ過フィルター（ＭＩＬＬＩＰＯＲＥ社製、メンブレンフィルター、直径４７ｍｍ、孔径０．１μｍ）にてろ過を行った。
これにより、ろ過装置（図示せず）の上流において、０．１重量％の添加濃度の長尺カーボンナノチューブが付着した約１００ｇの第１の複合セラミックス材料粒子が生成された。また、ろ過装置の下流において、無色透明な溶媒及び分散剤を含む液体を回収した。
【０１３４】
その後、上記第１の複合セラミックス材料粒子の製造方法と同様な手法を用いることで、長尺カーボンナノチューブの添加濃度が０．０５重量％とされた第２の複合セラミックス材料粒子と、長尺カーボンナノチューブの添加濃度が０．０１重量％とされた第３の複合セラミックス材料粒子と、長尺カーボンナノチューブの添加濃度が０．００５重量％とされた第４の複合セラミックス材料粒子と、長尺カーボンナノチューブの添加濃度が０．００１重量％とされた第５の複合セラミックス材料粒子と、長尺カーボンナノチューブの添加濃度が０．０００５重量％とされた第６の複合セラミックス材料粒子と、を順次形成した。
【０１３５】
次に、第１の複合セラミックス成形体の製造方法について説明する。
次いで、金型内に、５ｇの第１の複合セラミックス材料粒子を配置させ、手動圧縮成形機（三庄インダストリー株式会社製、ＭＨ−５０）を使用して、常温、圧力４０ＭＰａの条件にて成形を行った。これにより、直径約３０ｍｍ、厚さ約３ｍｍ、嵩密度３．８ｇ／ｃｍ３とされた焼成前の第１の複合セラミックス成形体を形成した。
【０１３６】
さらに、焼成前の第１の複合セラミックス成形体を、カーボン製バッチ炉（丸祥電機株式会社製：スーパーボーイ）にて焼成処理を行なうことで、第１の複合セラミックス成形体を形成した。
次いで、上記第１の複合セラミックス成形体と同様な製造方法を用いて、第２ないし第５の複合セラミックス成形体を製造した。
【０１３７】
その後、体積抵抗率計（Ｍｉｔｓｕｂｉｓｈｉ  Ｃｈｅｍｉｃａｌ社製、ＬｏｒｅｓｔａＧＰ、ＭＣＰ−Ｔ６００）の４端子法（ＡＳＰプローブ）を用いて、第１ないし第６の複合セラミックス成形体の体積抵抗率（Ω・ｃｍ）をそれぞれ測定した。この結果を表１及び図２に示す。
【０１３８】
表１は、第１ないし第６の複合セラミックス成形体を製造する際のカーボンナノチューブ添加濃度に対する第１ないし第６の複合セラミックス成形体の体積抵抗率を示す表である。
図２は、第１ないし第６の複合セラミックス成形体に含まれるカーボンナノチューブ添加濃度と第１ないし第６の複合セラミックス成形体の体積抵抗率との関係を示すグラフである。
【０１３９】
【表１】
2014034476.tif 000002
【０１４０】
表１及び図２を参照するに、長尺カーボンナノチューブの添加濃度が０．００１重量％以上の場合において、複合セラミックス成形体の体積抵抗率を１．０×１０８Ω・ｃｍ以下にできることが確認できた。
【産業上の利用可能性】
【０１４１】
本発明は、０．１重量％以下という極低濃度のカーボンナノチューブをセラミック原料粒子表面へより均一に付着させることが可能であり、かつ高い導電性を付与することの可能な複合セラミックス材料粒子及びその製造方法に適用できる。
【符号の説明】
【０１４２】
１０…複合セラミックス材料粒子製造装置、１１…耐圧容器、１１Ａ，２２Ａ…底板部、１２…筐体、１３…第１の攪拌機、１３Ａ，２４Ａ…回転軸、１３Ｂ，２４Ｂ…インペラ、１４…ヒーター、１５…エントレーナ貯蔵タンク、１６…エントレーナ供給ライン、１８…第１のポンプ、１９…第１の開閉弁、２２…混合スラリー攪拌容器、２４…第２の攪拌機、２６…混合スラリー供給ライン、２８…第２のポンプ、２９…第２の開閉弁、３２…温度センサ、３３…圧力計、３５…液化二酸化炭素用ボンベ、３７…第１の二酸化炭素供給ライン、３８…バッファタンク、３９…第３の開閉弁、４１…第２の二酸化炭素供給ライン、４３…第３のポンプ、４４…第１のチラー、４６…第３の開閉弁、４７…流量計、５１…二酸化炭素回収ライン、５１−１…第１の回収ライン、５１−２…第２の回収ライン、５２…圧力調整弁、５３…第４のポンプ、５４…第２のチラー、５６…第４の開閉弁、５８…気液分離槽、６１…液相回収ライン、６２…第５の開閉弁、６４…複合セラミックス材料粒子回収ライン、６５…複合セラミックス材料粒子回収容器、６６…第５のポンプ、Ｃ…複合セラミックス材料粒子
【図１】
2014034476.tif 000003
【図２】
2014034476.tif 000004